СПОСОБ КАРБОНИЛИРОВАНИЯ

1. Способ получения по меньшей мере одного продукта карбонилирования, выбранного из группы, включающей уксусную кислоту и метилацетат, который включает карбонилирование по меньшей мере одного карбонилирующегося реагента, выбранного из группы, включающей метанол и его реакционно-способные производные, монооксидом углерода в присутствии катализатора, где указанным катализатором является морденит, который обработан водным раствором гидроксида аммония и обладает молярным отношением диоксид кремния: оксид алюминия, составляющим не менее 10:1.
2. Способ по п.1, в котором катализатор обладает молярным отношением диоксид кремния: оксид алюминия, находящимся в диапазоне от 25 до 60:1.
3. Способ по п.1 или 2, в котором катализатором является морденит, который деалюминирован до обработки водным раствором гидроксида аммония.
4. Способ по п.1 или 2, в котором катализатором является морденит, который обработан водным раствором гидроксида аммония, в котором концентрация аммиака находится в диапазоне от 15 до 25 мас.%.
5. Способ по п.1 или 2, в котором катализатором является морденит, который обработан водным раствором гидроксида аммония при температуре, находящейся в диапазоне от 70 до 100°С.
6. Способ по п.1 или 2, в котором катализатором является Н-морденит.
7. Способ по п.1 или 2, в котором катализатор объединяют со связующим.
8. Способ по п.7, в котором связующим является тугоплавкий неорганический оксид.
9. Способ по п.8, в котором тугоплавкий неорганический оксид выбран из группы, включающей по меньшей мере один из следующих: диоксид кремния, оксид алюминия, алюмосиликат, силикат магния и алюмосиликат магния.
2
10. Способ по п.7, в котором связующее обладает мезопористостью, находящейся в диапазоне от 1 до 500 м/г.
11. Способ по п.1 или 2, в котором карбонилирующимся реагентом является реакционно-способное производное, которым является диметиловый эфир.
12. Способ по п.11, в котором в загрузке карбонилирующегося реагента содержится вода в количестве, равном менее 2,5 мас.% в пересчете на количество диметилового эфира в загрузке.
13. Способ по п.1 или п.2, который проводят в присутствии водорода.
14. Способ по п.1 или п.2, в котором продуктом карбонилирования является метилацетат и по меньшей мере часть метилацетата гидролизуют с получением уксусной кислоты.
15. Применение катализатора, которым является морденит, обладающий отношением диоксид кремния: оксид алюминия, составляющим не менее 10:1, который обработан водным раствором гидроксида аммония, с обеспечением улучшенной каталитической активности, в способе получения по меньшей мере одного продукта карбонилирования, выбранного из группы, включающей уксусную кислоту и метилацетат, который включает карбонилирование по меньшей мере одного карбонилирующегося реагента, выбранного из группы, включающей метанол и его реакционно-способные производные, монооксидом углерода.